질소 치환 된 반응기 에 상기 제 2 부타디엔 고무 질 중합체 라텍스 전량 , 스티렌 3 중량 부 , 아크릴로니트릴 1 중량 부 및 이온 교환수 93 . 9 중량 부 를 투입 한 후 , 교반 하 였 다 . 이어서 , 큐 멘 하이드 로퍼 옥사이드 0 . 12 중량 부 와 산화 - 환원 촉매 로 덱 스트로즈 0 . 11 중량 부 , 피 로 인산나트륨 0 . 08 중량 부 및 황산 제 1 철 0 . 0016 중량 부 를 일괄 투입 하 였 다 . 이어서 , 상기 반응기 를 50 분 동안 70 ℃ 로 승 온 하 였 다 . 이어서 , 스티렌 27 중량 부 , 아크릴로니트릴 9 중량 부를 일정 한 속도 로 90 분 동안 연속 투입 후 반응 을 종료 하 여 그 라프트 공중 합체 라텍스 를 제조 하 였 다 .